Способ получения листа из нормализованной кремнистой стали

1. Способ получения листов нормализованной кремнистой стали, включающий стадии выплавки стали, горячей прокатки и нормализации, где печь для нормализации включает секцию печи для безокислительного нагрева, которую используют на стадии нормализации и которая включает три или более зоны печи, отличающийся тем, что уровень подвода энергии зон печи, используемых в указанной секции печи для безокислительного нагрева, регулируют так, чтобы обеспечить коэффициент избытка α в указанной секции печи для безокислительного нагрева в диапазоне 0,8≤α<1,0, где уровень подвода энергии представляет собой отношение фактической мощности нагрузки при горении форсунок, используемых в зоне печи, к полной мощности нагрузки форсунок, используемых в зоне печи, и коэффициент избытка представляет собой отношение фактического количества воздуха для горения к теоретическому количеству воздуха для горения.
2. Способ получения листов нормализованной кремнистой стали по п. 1, в котором уровень подвода энергии зон печи, используемых в указанной секции печи для безокислительного нагрева, настраивают так, что он находится в диапазоне 15~95%.
3. Способ получения листов нормализованной кремнистой стали по п. 1 или 2, в котором уровень подвода энергии указанных используемых зон печи настраивают путем закрытия, по меньшей мере, одной зоны печи указанной секции печи для безокислительного нагрева.
4. Способ получения листов нормализованной кремнистой стали по п. 1 или 2, в котором уровень подвода энергии указанных используемых зон печи настраивают с помощью регулирования числа используемых форсунок в используемых зонах печи в указанной секции печи для безокислительного нагрева.
5. Способ получения листов нормализованной кремнистой стали по п. 1 или 2, в котором уровень подвода энергии указанных используемых зон печи настраивают посредством регулирования уровня нагрева указанной секции печи для безокислительного нагрева.